АРОМАТИЧЕСКИЕ ПОЛИЭФИРЫ
AROMATIC POLYESTERS

Изобретение относится к высокомолекулярным соединениям, в частности к ароматическим полиэфирам, которые могут быть использованы в качестве конструкционных и пленочных материалов.
Известны ароматические полиэфиры на основе различных олигомеров
1. Хараев A.M., Микитаев А.К., Кунижев Б.И., и др. Синтез и некоторые свойства блок-сополисульфанарилатов на основе олигосульфонфенолфталеинов. ВМС, 1984, Б14, с.271-274.
2. Микитаев А.К., Шустов Г.Б., Хараев A.M. и др. Синтез и некоторые свойства блок-сополисульфонариалатов. ВМС, 1984, А1, с.75-78.
3. Широкова Л.Б., Сторожук И.П., Воищев B.C. и др. Свойства нерегулярных поли (арилат-ариленсульфоноксидов) на основе олигоариленсульфоноксидов с различной степенью полимеризации. ВМС, 1982, Т24А, №9, с.1974-1980.
Основным недостатком этих полимеров является их низкая огнестойкость. Более близкими к предлагаемым изобретениям по структуре и свойствам являются полиэфиры на основе диановых олигокетонов и дихлориангидридов фталевых кислот. S Ozden, A.M.Charaev, АН.Shaov, The synthesis of polyetherketones and investigation of their properties. J. Mater. Sci, 1999, R 2741-2744.
Однако эти полимеры обладают невысокими физико-химическими свойствами, низкими значениями кислородного индекса.
Задачей изобретения является создание полиэфиров с повышенными значениями огне-, тепло-, термостойкости, а также механических характеристик.
Задача решается получением ароматических полиэфиров следующей структуры
где
n=1-20; z=5-100
взаимодействием олигоэфира на основе 4,4'-диокси-2,2- дифинилпропана и 1,1-дихлор-2,2-ди(4-хлорфенил)этилена с различными степенями конденсации n=1-20 с эквимольной смесью дихлорангидридов изо- и терефталевой кислот, хлорангидридом 1,1 дихлор-2,2-ди(4-карбоксифенил) этилена или 4,4'-дифторбензофеноном. Предлагаемые полиэфиры характеризуются повышенными показателями тепло-, термо-, огнестойкости, а также механических характеристик.
Синтез ароматических полиэфиров на основе дихлорангидридов изо- и терефталевой кислот
ПРИМЕР 1. В двухгорлую коническую колбу емкостью 250 мл,снабженную механической мешалкой, загружают 7,0169 г (0,01 моль) олигоэфира с n=1 (мол.масса=701,6878) и 100 мл дихлорэтана. При перемешивании приливают 2,82 мл (0,02 моль) триэтиламина. После полного растворения олигомера в реакционную колбу вносят эквимольную смесь дихлорансидридов изо- и терефталевой кислот в количестве 2,0325 г (0,01 моль). Реакцию проводят при комнатной температуре в течение 1 часа. Реакционную массу разбавляют 100 мл дихлорэтана и осаждают полимер в изопропиловом спирте. Выпавший осадок отфильтровывают и промывают дистилированной водой до полного удаления ионов хлора. Свойства полученного полиэфира даны в таблице.
Примеры 2-4. Синтезы проводят как по примеру 1, только в качестве исходных олигомеров берутся олигомеры с степенями конденсации n=5 (мол.масса=2595,2782), n=10 (мол.масса=4962,2662), n=20 (мол.масса=9696,2422). Синтез ароматических полиэфиров на основе дихлорангидрида 1,1-дихлор-2,2-ди(4-карбоксифенил)этилена ПРИМЕРЫ 5-8. Синтез проводят по примерам 1-4, только вместо эквимольной смеси дихлорангидридов изо- и терефталевой кислот берутся соответствующие количества дихлорангидрида 1,1-дихлор-2,2-ди(4-карбоксифенил) этилена с молекулярной массой 374,05.
Синтез ароматических полиэфиров на основе 4,4'-дифторбензофенона
2
3
Пример 9. В трехгорлую колбу на 250 мл, снабженную механической мешалкой, ловушкой Дина-Старка, обратным холодильником, барбартером для инертного газа, загружают 7,0169 г (0,01 моль) олигоэфира с n=1, 50 мл диметилацетамида, 50 мл хлорбензола 2,1820 г (0,01 моль) 4,4'-дифторбензофенона 1,79 г (0,013 моль) KCO Температуру реакционной массы поднимают до 170°C и синтез проводят под током азота в течение 6 часов. Реакционную массу разбавляют 50 мл диметилацетамида и высаждают в дистиллированную воду. Полимер промывают дистиллированной водой и сушат до постоянной массы.
Примеры 10-12. Синтезы проводят по примеру 9, только в качестве диоксисоединений берутся олигоэфиры со степенями конденсации n=5 (пример 10), n=10 (пример 11), n=20 (пример 12), в тех же мольных количествах, что и по примеру 9.
Таблица
Некоторые свойства ароматических полиэфиров
Пример №
η<sub>пр</sub>, дл/г
Тст. °С
ТГА, °С
КИ, %
σ разр., МПа
2%
50%
1
1,4
197
397
550
38,0
73,4
2
1,3
205
390
550
38,0
73,9
3
1,0
210
403
570
39,0
75,1
4
1,1
213
410
595
39,5
75,5
5
1,3
200
410
570
42,0
90,2
6
1,0
204
413
597
42,5
90,9
7
1,0
213
417
610
42,5
92,2
8
1,2
215
422
624
43,0
93,4
9
1,1
189
410
584
38,5
87,7
10
1,2
196
410
592
39,5
89,4
11
1,2
201
421
598
39,5
90,3
12
0,9
208
408
610
40,0
87,8
Ароматические полиэфиры устойчивы в разбавленных растворах минеральных кислот и щелочей. Строение ароматических полиэфиров подтверждено ИК-спектроскопией и турбидиметрическим титрованием. На ИК-спектрах имеются полосы поглощения для простой и сложноэфирной связей и отсутствуют полосы для ОН-групп.
На кривых турбидиметрического титрования имеются только по одному максимуму.
Технический результат изобретения состоит в расширении ассортимента ароматических полиэфиров, обладающих высокой тепло- и термостойкостью, повышенными значениями кислородного индекса, высокими механическими свойствами.